[과제] 버 발생을 억제하고 뛰어난 전사성으로 사출광을 균일하게 하여 금형으로부터의 이형성도 양호한 표면에 요철 패턴을 갖는 박육 대형의 수지 시트 성형품을 효율적으로 얻는다. [해결 수단] 대향하는 주면의 적어도 한쪽면에 요철 패턴이 형성된 한쌍의 박육 부재, 및 상기 한쌍의 박육 부재의 한쪽을 수납한 수지 시트 유지 프레임에 의해 형성된 금형 캐비티 내로 상기 금형 캐비티와 대략 동일 치수로 절삭 연마 가공된 박육 수지 시트를 투입한 후, 상기 박육 수지 시트를 낮은 압력으로 금형 캐비티 내에 고정하면서 전열 가열하고, 열팽창된 상기 박육 수지 시트를 수지가 연화되는 온도에 도달하기 직전에 증압하여 금형 캐비티 내에 압축하고, 상기 박육 수지 시트에 전사 시작 온도를 초과하는 고무상 평탄 영역의 온도, 또한 버 발생을 억제할 수 있는 압력으로 요철 패턴을 전사 형성한다.
주어진 문장을 읽고 간략하게 요약해주세요.

문장: 
[발명의 명칭]
수지 시트 성형품, 그 제조 방법, 열 프레스 성형용 금형RESIN SHEET MOLDED ARTICLE, METHOD OF MANUFACTURING THE SAME, THERMAL PRESS MOLDING DIE
[발명의 상세한 설명]

[기술분야]
본 발명은 수지 시트 성형품, 그 제조 방법, 열 프레스 성형용 금형에 관한 것이며, 더욱 구체적으로는 액정 표시 장치의 백라이트 등으로서 사용하기에 적합하고 열 프레스 성형을 이용하여 형성되는 표면에 요철 패턴을 갖는 박육 대형의 수지 시트 성형품, 그 제조 방법, 열 프레스 성형용 금형에 관한 것이다.
[배경기술]
액정 표시 장치는 퍼스널 컴퓨터, 모니터, 액정 텔레비전, 휴대 전화 등에 널리 사용되어 오고 있다. 액정 표시 장치의 안에서 표시 화상을 밝게 투영하기 위해서 백라이트 유닛이 액정 패널의 하면측에 배치되어 있다. 상기 백라이트 유닛을 얇게 하기 위해서는 도광판을 사용하며, 예를 들면 광원을 도광판의 측면에 배치하여 광원의 광을 도광판의 안쪽까지 도광하고, 그리고 도광판의 상면에 광을 출사하는 구조, 소위 엣지 라이트 방식의 구조가 취해진다. 이 엣지 라이트 방식의 구조를 나타내는 종래 기술의 구조의 하나로서, 예를 들면 하기 특허 문헌 1의 제 8 도에 나타내어진 구조의 것이 있다.도 4(A) 및 4(B)에 나타낸 바와 같이, 백라이트 유닛(50)은 도광판(60), 및 그 도광판(60)의 측면(61)에 근접하고 또한 상기 측면(61)에 광방사면을 향해서 배치된 LED(68)를 포함하고 있다. 상기 도광판(60)의 광사출면인 제 1 면(상면)(60a)에는, 도 4(B)에 나타낸 바와 같이, 확산 시트(65) 및 그 확산 시트(65) 상에 설치된 2매의 프리즘 시트(66,67)가 적층되고, 도광판(60)의 제 2 면(하면)(60b)에는 반사 시트(64)를 설치한 구성을 하고 있다.2007년 이래, 액정 표시 장치에 백라이트로서 사용되는 도광판은 시장의 요구에 의해 발표된 전자 간판, 46형, 52형 정보 디스플레이(옥외 광고·기업·공공 시설 정보 표시 장치용) 분야에 확대 전개하기 위해서 대형화 경향과 동시에, 예를 들면 두께 0.5㎜의 LED의 개발 보급에 의한 박육화 경향에 대응할 수 있는 제품 및 제조 방법을 확보할 필요가 있다. 종래, 모니터용, 액정 텔레비전용 대형 도광판은 수지 시트 반사면에 인쇄 및 잉크젯에 의해 도트 형상 요철 패턴을 형성함으로써 실용상 충분하였다. 또한, 퍼스널 컴퓨터용 액정 도광판은 투명 수지를 사출 성형 하고 출사면과 대향하는 반사면에 광을 산란시키거나 또는 전반사시키기 위한 도트 형상 및 프리즘 형상 등의 초미세한 요철 패턴을 형성하여 양산가능하고 정밀도가 좋은 것이 완성된다.그러나, 사출 성형법은 수지 충전성의 문제로 도광판의 두께가 제한된다는 문제점이 있었다. 상술한 0.5㎜ 두께의 박육 대형 도광판을 사출 성형으로 제조하기 위해서는 초고압·초고속 사출 성능을 갖는 대형 성형기, 및 고압에 견디는 고강성이며 간극이 적은 정밀 조립 금형이 필요하게 된다. 한편, 인쇄법 및 잉크젯법의 경우에는 0.5㎜ 두께의 투명 시트에서 도트 형상 요철 패턴이 발견된다는 문제점이 있다. 이와 같이, 지금까지는 두께 0.5㎜ 이하의 박육 대형 평판 도광판을 제조할 수 없는 것이 실상이었다. 또한, 도광판의 박육화에 한도가 있으므로 박형의 백라이트 유닛을 얻을 수 없다는 문제점이 있었다.이 개선책으로서 열 프레스 성형 방법이 있다. 특허 문헌 1의 제 5 도는 도광판의 제조 방법을 설명하는 사시도, 제 6 도는 제 5 도에서의 도광판의 제조 방법에서의 프레스형으로 가압하고 있는 상태를 나타내는 측면도를 나타내고 있다. 박육 대형 평판 도광판 및 그 성형법에 있어서 대향하는 면에 요철 패턴을 형성한 박판 금형 부재의 사이에 수지 시트를 삽입하고, 대향하는 금형을 가열하에서 가압함으로써 도광판의 요철 광학 패턴을 형성한다. 특허 문헌 1에 기재된 방법에서는 대향하는 면에 요철 패턴을 형성한 박판 금형 부재의 사이에 재료 이송 장치를 이용하여 띠 형상 박육 수지 시트를 송출하여 가열하에서 가압하고, 성형된 띠 형상 박육 도광판을 도광판 소요의 크기로 절단하여 도광판을 얻는다. 이 방법에 의하면 요철 광학 패턴 형성 공정이 짧고, 또한 작업 방법이 간단하고 용이하므로 제조 비용을 저렴하게 할 수 있고, 또한 대향하는 면에 요철 패턴을 형성한 박판 금형 부재의 1대의 성형형만 제작하여도 좋기 때문에 형 비용이 저렴하다는 효과를 얻을 수 있다.이어서, 하기 특허 문헌 2에는 금속판의 표면에 에칭에 의해 저면의 직경이 0.5~2㎜, 깊이가 20~200㎛인 평면 원형의 오목부를 망점 패턴 형상으로 형성함과 아울러 저면을 10점 평균 조도(Rz) 10~45㎛로 조면화하고, 오목부를 제외한 평면부는 10점 평균 조도(Rz) 1㎛ 미만으로 경면화한 전사부를 형성한 프레스용 형판을 준비하여 그 프레스용 형판에 두께 3~15㎜의 투명한 열가소성 수지판을 중첩 배치하고 열압 프레스함으로써 상기 전사부에 있어서의 형상을 투명한 열가소성 수지판에 전사시켜서 짧은 쪽의 변이 600㎜ 이상인 대략 사각형의 도광판을 얻는 것을 특징으로 하는 도광판의 제조 방법이 기재되어 있다. 또한, 하기 특허 문헌 3에는 대형 사출 성형품의 변형을 해소하기 위해서 폐쇄된 금형 캐비티 내에 고압 형체결 상태에서 합성 수지를 사출 충전하여 금형 내 수지 압력에 의해 금형 캐비티를 두께 방향으로 조금 해방시킨 후, 금형의 게이트를 기계적으로 또는 냉각하여 밀봉하고 상기 고압 형체결 상태에서의 보압·형체결 하에 있어서의 금형 캐비티 내의 합성 수지의 압축 상태를 거쳐, 보압 또는 냉각 도중에 형체결력을 저하시켜서 압축 성형하는 것을 특징으로 하는 합성 수지 성형품의 사출 성형 방법이 개시되어 있다.특허 문헌 1: 일본 특허 공개 2008-52940호 공보특허 문헌 2: 일본 특허 공개 2008-175996호 공보특허 문헌 3: 일본 특허 제2510441호 공보
[발명의 내용]
 그러나, 상술한 배경 기술의 사출 성형 방법 및 열 프레스 성형 방법에는 다음과 같은 문제점이 있다. 우선, 현재 상태에 있어서 해결하려는 문제점은 두께 0.5㎜정도가 한계인 사출 성형법을 대신할 제조 방법이 없는 점이다. 예를 들면, 이토 카츠히코 번역, James M. Mckelvey저, 「고분자 가공 광학」, MARUZEN Co., Ltd., 61쪽에 기재되어 있는 용적 유량의 관 반경과 관 길이의 관계식에 의하면 1.0㎜ 이하의 유로에 있어서의 열가소성 수지의 등온 흐름에 대한 비뉴턴 유체로서의 용적 유량은 일반적으로 유로(두께)의 세제곱에 비례하고 유동 길이(도광판의 크기)에 반비례하는 것을 알 수 있다. 그 때문에 사출 성형법에 있어서는 두께가 0.5㎜ 이하에서는 초고압·초고속 사출로도 유량 용적을 확보하는 것이 어렵고, 또한 두께의 600배의 유동 길이를 갖는 대형 도광판에서는 용융 수지의 유동 길이가 길어져 유동 압력 손실이 커지고 금형 캐비티로의 충전성이 나빠지며 도광판의 미세한 요철 패턴이나 특히, 미세한 프리즘 패턴을 정확하게 전사할 수 없다. 또한, 상술한 특허 문헌 3에는 대형 사출 성형품의 변형을 해소하기 위한 사출 성형 방법이 개시되어 있지만, 해당 기술에 있어서 초고압·초고속으로 사출 성형하면 용융 수지가 금형 표면에 밀착되어 이형이 곤란해진다는 문제점이 있다.이어서, 상술한 특허 문헌 1 및 2에 기재된 열 프레스 성형 방법에서는 성형 공정 후에 얻어진 성형품으로부터 소정의 치수를 절단하여 도광판을 얻는 공정이 필요하다는 문제점이 있다. 또한, 금형에 박육 수지 시트를 투입하는 열 프레스 성형 방법은 박육 수지 시트의 치수 정밀도나 계량 정밀도, 그리고 금형 캐비티와의 간극 공간의 관리가 배려되어 있지 않고, 요철 패턴을 중시한 나머지 성형품 측면에 버(burr)가 발생된다는 문제점이 있었다.본 발명은 이상과 같은 점에서 착안된 것으로, 버 발생을 억제하며 뛰어난 전사성으로 사출광을 균일하게 하고, 또한 금형 표면으로의 밀착을 완화시켜 이형성이 뛰어나며 복수개를 취하는 생산도 용이한 열 프레스 성형을 이용한 표면에 요철 패턴을 갖는 박육 대형의 수지 시트 성형품 및 그 제조 방법을 제공하는 것을 그 목적으로 한다. 다른 목적은 상기 수지 시트 성형품의 제조에 적합한 열 프레스 성형용 금형을 제공하는 것이다.상기 목적을 달성하기 위해서, 본 발명의 수지 시트 성형품의 제조 방법은 대향하는 주면의 적어도 한쪽면에 요철 패턴이 형성된 한쌍의 박육(또는 박형) 부재, 및 상기 한쌍의 박육 부재의 한쪽을 수납한 수지 시트 유지 프레임에 의해 형성된 금형 캐비티 내로, 상기 금형 캐비티와 대략 동일 치수로 절삭 연마 가공된 박육(또는 박형) 수지 시트를 투입한 후, 상기 박육 수지 시트를 낮은 압력으로 금형 캐비티 내에 고정하면서 전열 가열하고, 열팽창된 상기 박육 수지 시트를 수지가 연화되는 온도에 도달하기 직전에 증압하여 금형 캐비티 내에 압축하고, 상기 박육 수지 시트에 전사 시작 온도를 초과하는 고무상 평탄 영역의 온도, 또한 버 발생을 억제할 수 있는 압력으로 요철 패턴을 전사 형성하는 것을 특징으로 한다.또한, 본 명세서에 있어서의 전사 시작 온도는, 도 5에 나타낸 바와 같이, 성형에 사용하는 열가소성 수지의 온도와 세로 탄성율(저장 탄성률)의 관계를 측정할 때에 상천이(相遷移) 영역의 그래프(그 변곡점을 유리 전이 온도, 또는 하중 휨 온도, 또는 연화 온도라고 말함)의 접선(LA)과 고온도의 유동 영역에 연결되는 고무상 평탄 영역의 그래프(LB)의 교점으로부터 구해지는 온도를 말한다.또한, 본 발명의 열 프레스 성형용 금형은 대향하는 주면의 적어도 한쪽면에 요철 패턴이 형성된 한쌍의 박육 부재, 상기 한쌍의 박육 부재의 한쪽을 수납함과 아울러 성형품의 소요 치수로 설정되어 있고, 상기 한쌍의 박육 부재와 함께 박육 수지 시트 수납을 위한 캐비티를 형성하는 수지 시트 유지 프레임, 상기 한쌍의 박육 부재의 한쪽과 상기 수지 시트 유지 프레임이 설치된 하형, 상기 한쌍의 박육 부재의 다른쪽이 설치되어 있고 상기 하측에 대향하는 상형, 및 상기 상형 및 하형 각각에 설치되어 있고 상기 박육 수지 시트를 적정 온도 또한 적정 압력으로 가압하여 요철 패턴을 전사 형성하기 위한 온도 조절을 행하는 온도 조절용 배관을 구비한 것을 특징으로 한다.주요한 형태 중 하나에 의하면, 상기 박육 수지 시트의 외주를 둘러싸는 상기 수지 시트 유지 프레임의 4개의 측면 중 1개 이상의 측면을 슬라이딩시키는 슬라이드 기구를 구비한 것을 특징으로 한다. 다른 형태는 상기 슬라이드 기구에 의해 슬라이딩되는 측면에 요철 패턴을 형성한 것을 특징으로 한다. 또 다른 형태는 상기 수지 시트 유지 프레임이 상기 한쪽의 박육 부재를 눌러서 유지하는 클로부를 갖는 것을 특징으로 한다.또한, 본 발명의 수지 시트 성형품은 청구항 1에 기재된 수지 시트 성형품의 제조 방법에 의해 형성된 표면에 요철 패턴을 갖는 박육 대형의 수지 시트 성형품으로서, 대략 직사각형 평면의 대각선의 길이가 두께의 600배~1000배의 범위이며 상기 두께가 0.3㎜~3.0㎜인 것을 특징으로 한다. 바람직하게는, 상기 두께가 0.5㎜~2.0㎜인 것을 특징으로 한다. 상기 수지 시트 성형품이 박육 대형의 평판 도광판인 것을 특징으로 한다. 본 발명의 상기 및 다른 목적, 특징, 이점은 이하의 상세한 설명 및 첨부된 도면으로부터 명료해진다.003c#발명의 효과003e#본 발명에 의하면 대향하는 주면의 적어도 한쪽면에 요철 패턴이 형성된 한쌍의 박육 부재, 및 상기 한쌍의 박육 부재의 한쪽을 수납한 수지 시트 유지 프레임에 의해 형성된 금형 캐비티 내로, 상기 금형 캐비티와 대략 동일 치수로 절삭 연마 가공된 박육 수지 시트를 투입한 후, 상기 박육 수지 시트를 낮은 압력으로 금형 캐비티 내에 고정하면서 전열 가열하고, 열팽창된 상기 박육 수지 시트를 수지가 연화되는 온도에 도달하기 직전에 증압하여 금형 캐비티 내에 압축하고, 상기 박육 수지 시트에 전사 시작 온도를 초과하는 고무상 평탄 영역의 온도, 또한 버 발생을 억제할 수 있는 압력으로 요철 패턴을 전사 형성하는 것으로 하였다. 이 때문에, 버 발생을 억제하고 뛰어난 전사성으로 사출광을 균일하게 하며 금형으로부터의 이형성도 양호한 표면에 요철 패턴을 갖는 박육 대형의 수지 시트 성형품을 효율적으로 얻을 수 있다는 효과가 있다. 또한, 열 프레스 성형을 이용하므로 복수개를 취하는 생산이 용이하게 된다.
[발명의 상세한 설명]
이하, 본 발명을 실시하기 위한 최선의 형태를 실시예에 의거하여 상세하게 설명한다.[실시예 1]본 발명의 실시예 1에 대해서 도 1 내지 도 4를 참조하면서 설명한다. 도 1은 표면에 요철 패턴을 갖는 박육 대형의 수지 시트 성형품의 열 프레스 성형의 타이밍을 나타내는 설명도이다. 도 2는 실시예 1의 열 프레스 성형용 금형을 나타내는 도면이고, 도 2(A)는 간극 버, 파팅(parting) 간극 버, 공간 돌기 버를 설명하기 위한 간략화된 단면도, 도 2(B)는 상기 금형을 파팅면에서 개방하여 수지 시트 유지 프레임을 상방으로부터 본 평면도, 도 2(C)는 상기 수지 시트 유지 프레임의 슬라이드 기구를 설명하는 평면도이다. 도 3은 상기 실시예 1의 열 프레스 성형용 금형의 상세한 구성을 나타내는 단면도이다. 도 4는 백라이트 유닛을 나타내는 도면이고, 도 4(A)는 외관 사시도, 도 4(B)는 단면도이다. 본 발명은 금형을 이용하여 연속 제조하는 열 프레스 성형에 의해 표면에 요철 패턴을 갖는 박육 대형의 수지 시트 성형품을 얻는 것을 특징으로 하는 것이다.003c#금형 구성003e# … 우선, 도 2 및 도 3을 참조하여 본 발명의 열 프레스 성형용 금형의 구성에 관하여 설명한다. 본 실시예의 열 프레스 성형용 금형(이하, 「금형」이라 함)(10)은 대향하는 주면의 적어도 한쪽면에 요철 패턴이 형성된 한쌍의 박육 부재(3a,3b), 한쪽의 박육 부재[도시된 예에서는 박육 부재(3b)]를 수납함과 아울러 성형품의 소요 치수로 설정되어 있고, 상기 한쌍의 박육 부재(3a,3b)와 함께 박육 수지 시트(5)를 수납하기 위한 캐비티(12)를 형성하는 수지 시트 유지 프레임(6), 한쪽의 박육 부재(3b)와 수지 시트 유지 프레임(6)이 설치된 고정 냉각 하형(1b), 및 다른쪽의 박육 부재(3a)가 설치된 가동 가열 상형(1a)에 의해 구성되어 있다. 상기 가동 가열 상형(1a)과 고정 냉각 하형(1b)은 대향하고 있으며, 가동 가열 상형(1a)에는 배관(2a)이 설치되고 고정 냉각 하형(1b)에는 배관(2b)이 설치되어 있다. 본 실시예에서 상기 배관(2a)은 가열용이고 배관(2b)은 냉각용이며, 각각 전열 설계되어 있어 상기 박육 수지 시트(5)를 적정 온도 또한 적정 압력으로 가압하여 요철 패턴을 전사 형성하기 위한 온도 조절에 이용된다. 상기 박육 수지 시트(5)로서는 예를 들면, 공지의 각종 투명한 열가소성 수지 시트가 사용된다. 여기서 말하는 주면은 6개의 구성면 중 큰 면적을 갖는 2개의 대향하는 면을 가리킨다. 상기 박육 부재(3a)는 가동 가열 상형(1a)에 고정된 플레이트(11a) 내에 수납되어 있다.상기 박육 부재(3a,3b)의 대향하는 주면은 상기 캐비티(12)의 일부를 구성한다고 할 수 있다. 본 실시예에서 박육 부재(3b)의 또 한쪽의 주면에는 방열 조절을 위한 단열 시트(4)가 필요에 따라 설치된다. 박육 부재(3a,3b)는 금속제이며, 그 재질로서는 예를 들면 스테인레스, 니켈, 동합금 등이 사용되고, 두께는 예를 들면 0.3㎜~0.7㎜정도로 설정된다. 상기 수지 시트 유지 프레임(6)의 내측은 캐비티(12)의 4개의 측면을 구성하고 있고, 그 두께, 장변[도 2(C)의 6a, 6b에 상당], 단변[도 2(C)의 6c, 6d에 상당]은 성형품의 소요 두께 및 길이에 개략 상당한다. 상기 수지 시트 유지 프레임(6)과 박육 부재(3b)의 간극(13)은 박육 부재(3b)를 정밀 절삭 연마 가공함으로써 소정의 공차 내로 한다. 또한, 수지 시트 유지 프레임(6)의 파팅면에는 필요에 따라 도 2(B)에 나타낸 다수의 가스 배기 홈(15)을 형성하여도 좋다.상기 수지 시트 유지 프레임(6)은, 도 3에 나타낸 바와 같이, 박육 부재(3b)를 누르기 위한 클로부(16)를 갖고 있다. 또한, 수지 시트 유지 프레임(6)은 박육 수지 시트(5)의 외주부에 면하는 4개의 측면 중 적어도 1개의 면을 슬라이딩시키기 위한 슬라이드 기구를 구비하고 있어도 좋다. 예를 들면, 도 2(C)에 나타낸 예에서 수지 시트 유지 프레임(6)은 장변(6a,6b)을 포함하는 블록(14a,14b)과 단변(6c,6d)을 포함하는 블록(14c,14d)의 4개의 블록으로 분할되어 있고, 이들 블록(14a~14d) 중 적어도 하나가 동 도 2(C)에 화살표로 나타낸 방향으로 도시되지 않은 슬라이드 기구에 의해 슬라이딩 가능하게 되어 있다.그 슬라이드 기구는 수지 시트 유지 프레임(6)의 측면 중 적어도 1면을 박육 부재(3a,3b)의 두께 변동 약 10㎛를 조정하는 거리를 슬라이딩시키고, 또한 수지 시트 유지 프레임(6)의 측면과 박육 수지 시트(5)의 공간(9)을 적합 상태로서 50㎛ 이내로 조정하도록 슬라이딩시키는 것이다. 또한, 상기 슬라이드 기구는 요철 패턴을 전사 형성을 위해 박육 수지 시트(5)를 가열 프레스할 때에 발생하는 파팅 간극(7)에서의 버를 억제하기 위해서 형체결력의 조정 기구를 구비하는 것도 있다. 또한, 도 2에 있어서의 간극(8)[박육 부재(3b)와 수지 시트 유지 프레임(6)의 간극]에서의 버를 없애기 위해서 박육 부재(3a,3b)의 외경 치수는 박육 수지 시트(6)보다 크게 한 것도 있다. 또한, 상기 수지 시트 유지 프레임(6)의 장변(6a)측의 측면에 도 2(C)에 나타낸 요철 패턴(17)을 형성하고, 박육 수지 시트(5)의 장변측의 측면에 요철 패턴을 전사하도록 하여도 좋다. 이와 같이 하면, 본 실시예를 도광판의 제조에 적용한 경우 도광판의 광입사면에 요철 패턴을 전사하여 도광판(60)의 입사면 휘도 편차를 억제할 수 있다.도 3에 있어서 상기 수지 시트 유지 프레임(6)의 하면에는 단열 시트(4)가 설치되어 있다. 상기 단열 시트(4)는 전사 온도까지의 승온 시간을 단축하기 위해서, 또한 전사성을 안정화시키기 위해서 장착되는 것으로서 고정 냉각 하형(1b)에 설치된 플레이트(11b) 내에 수납되어 있다. 상기 수지 시트 유지 프레임(6)은 상기 플레이트(11b) 상에 설치되어 있다.상기 박육 부재(3a)를 가동 가열 상형(1a), 박육 부재(3b)를 고정 냉각 하형(1b)에 장착하는 방법으로서는 예를 들면, 진공 흡착하는 방법, 접착제에 의해 접착하는 방법, 자석을 이용하여 고정하는 방법을 들 수 있다. 또한, 진공 흡착하는 방법과 누름 링을 조합시킨 고정법을 이용하는 것도 있다. 본 발명의 주체는 표면에 요철 패턴을 갖는 박육 대형의 수지 시트 성형품을 제조하는 것에 있으므로 박육 부재(3a,3b)로의 요철 패턴의 형성 방법의 설명은 생략한다.003c#수지 시트 성형품의 제조 방법003e# … 이어서, 상기 금형(10)을 이용한 박육 대형의 수지 시트 성형품의 제조 방법에 대해서 도 1을 참조하여 설명한다. 우선, 한쌍의 박육 부재(3a,3b)와 수지 시트 유지 프레임(6)에 의해 형성된 캐비티(12)에 상기 캐비티(12)와 대략 동일 치수로 예를 들면 엔드밀 등의 공구로 절삭 연마 가공된 박육 수지 시트(5)를 투입하고 금형(10) 내를 진공 배기한다(도 1의 T1). 도 1에 나타낸 바와 같이, 상기 박육 수지 시트(5)는 예를 들면 50℃의 고화 상태로부터 수지 고유의 하중 휨 온도 이하, 예를 들면 메타아크릴 수지 시트에서는 99℃ 이하의 온도 영역에서 1~3㎫의 범위의 저압으로 캐비티(12)에 고정 밀착되면서 전열 가열되고(T1~T2), 도 1에 1점 쇄선으로 나타낸 하중 휨 온도를 초과하여 연화를 시작하기(T3) 직전에 5~9㎫의 범위로 증압 시작되며(T2~T3), 열팽창되는 박육 수지 시트(5)를 캐비티(12) 내에 압축한다. 그리고, 또한 전사 시작 온도를 초과하는 고무상 평탄 영역의 온도에서 버의 발생을 억제할 수 있는 압력, 예를 들면 5~9㎫의 범위의 압력으로 요철 패턴을 전사 형성한다(T4~T5). 냉각 및 감압이 완료되면 수지 시트 성형품을 금형(10)으로부터 인출한다(T6).여기서, 상기 박육 부재(3a,3b)의 대향하는 주면의 한쪽이 요철 패턴을 구비하고 다른쪽의 주면이 경면인 경우에는 상기 수지 시트 성형품의 한쪽의 주면에만 요철 패턴이 형성되고, 상기 박육 부재(3a,3b)의 대향하는 양면에 요철 패턴이 형성되어 있는 경우에는 성형품의 양 주면에 형성된다. 상기 요철 패턴으로서는 도시되지 않은 광원으로부터 대면하는 수지 시트 성형품의 광입사면에 입사되는 광을 도광하여 이면에서 반사하고 표면에서 출사하기 위한 도트 형상이나 주름 형상, 프리즘 형상 패턴 등이 적절하게 배치된다. 또한, 가열 프레스 온도, 시간, 압력 등의 성형 조건은 투명한 열가소성 수지 시트[즉, 박육 수지 시트(5)]의 종류, 크기, 압력에 의해 적절하게 조정되지만, 예를 들면 박육 수지 시트(5)로서 0.5㎜의 두께[도 4(A)의 t에 상당], 평면 직사각형의 대각선[도 4(A)의 L에 상당] 15.4인치(386㎜, 두께비 772배)의 메타크릴 수지 시트를 사용한 경우 가열 프레스 온도 160℃까지의 승온 시간 15초, 40℃까지의 냉각 및 성형품 인출까지의 시간 15초, 그때의 전사 프레스 압력 5㎫가 적합한 조건의 일례로서 들 수 있다.003c#간극 버, 파팅 간극 버, 공간 돌기 버003e# … 이어서, 도 2를 참조하여 상기 금형(10)을 이용한 열 프레스 성형법에 의해 발생되는 간극 버, 파팅 간극 버, 공간 돌기 버에 관하여 설명한다. 도 2에 나타낸 바와 같이, 주로 문제가 되는 것은 캐비티(12)의 수지 시트 유지 프레임(6)과 박육 부재(3b)의 간극(8)이며, 일반적으로는 금형 조립에 의한 부재의 사이에 발생되는 간극인 경우도 있다. 이것은 금형의 교환 부재인 박육 부재(3b)의 외형 치수 정밀도의 불량이 원인이다. 따라서, 박육 부재의 외형 치수 정밀도는 공차가 0.1㎜ 이하, 바람직하게는 0.05㎜ 이하가 되도록 하면 간극 버가 발생되지 않는다. 이어서, 파팅 간극(7)은 가동 가열 상형(1a)과 고정 냉각 하형(1b)의 파팅면에서의 간극이며, 워크 프레스법에 있어서 공지되어 있는 바와 같이 박육 수지 시트(5)에 요철 패턴을 전사하는 압력이 형체결력 설정 부족에 의해 커지기 때문에 발생되는 금형이 미세하게 개방된 상태의 간극이다. 예를 들면, 요철 패턴을 전사할 때의 온도 160℃, 압력 5㎫일 때에 형체결력은 압력 6㎫ 이상의 설정이 필요하다.마지막으로, 공간 돌기 버는 박육 수지 시트(5)와 수지 시트 유지 프레임(6)의 공간(9)에 발생되는 것으로, 여기서 공간 돌기 버가 발생된 경우에는 검사 규준의 결정에 문제가 발생하는 일이 있어 투입하는 박육 수지 시트(5)의 외형 치수 정밀도의 불량이 원인이 된다. 공간 돌기 버는 상기 공간(9)에 독립하여 원형 파형의 돌기 버가 발생되고, 그 크기는 두께 50㎛, 반경(길이) 100~500㎛인 것이 특징적이다. 따라서, 박육 수지 시트(5)의 외형 치수의 절삭 연마 정밀도는 대각 15.4인치 도광판인 경우 300μ 이하, 바람직하게는 100㎛ 이하가 공간 돌기 버가 발생되지 않는 치수 정밀도이다.003c#응용예003e# … 이어서, 본 실시예의 금형(10)과 그것을 이용한 수지 시트 성형품의 제조 방법에 의해 얻은 도광판(수지 시트 성형품)을 액정 표시 장치의 조명 장치인 백라이트 유닛에 적용한 응용예에 관하여 설명한다. 도 4(A) 및 4(B)에 나타낸 바와 같이, 백라이트 유닛(50)은 도광판(60)의 측면(61)에 근접하고 광방사면을 상기 측면(61)으로 향하게 해서 LED(68)가 배치된 구성으로 되어 있다. 도광판(60)의 광출사면인 출사면인 제 1 면(상면)(60a)에는 확산 시트(65)가 설치되고, 상기 확산 시트(65) 상에는 2매의 프리즘 시트(66,67)가 적층되어 있다. 한편, 도광판(60)의 제 2 면(하면)(60b)에는 반사 시트(64)가 설치되어 있다.도 4에 나타낸 예에 있어서 도광판(60)용 수지 시트로서는 투명한 열가소성 수지가 바람직하게 사용되고 예를 들면 PMMA, MMA/Styrene 공중합체, Polystyrene 등이 사용된다. 그 두께는 0.3㎜~3.0㎜, 바람직하게는 0.5㎜~2.0㎜로 하고, 예를 들면 두께가 0.5㎜ 이하인 경우에는 엑티브 에리어의 대각 치수를 두께의 600배 이상으로 한다. 이들 중에서도 열 프레스 성형성, 투명성·내광성을 고려하면 PMMA, MMA/Styrene 공중합체인 것이 바람직하고, 이들의 압출 시트이면 보다 바람직하다.열가소성 수지 시트[박육 수지 시트(5)]의 두께(t)가 0.5㎜ 이하인 것은 박육 LED의 개발 보급에 대응하고 있고, 또한 대략 직사각형 형상의 대각선 길이(L)가 두께(t)의 600배 이상인 것은 사출 성형의 성형 한계를 넘는 영역이므로 본 발명의 대상이 될 수 있다. 본 발명의 실시형태로서 박육 수지 시트(5)의 치수는 도광판 소요의 크기, 치수로 설계 제작된 금형(10)의 수지 시트 유지 프레임(6)의 캐비티(12)와 동일 치수로 절삭 연마 가공되어 박육 수지 시트(5)와 캐비티(12)의 공간을 관리함으로써 금형(10)을 사용하는 열 프레스 성형 방법에 의해 박육 대형 평판의 도광판(60)을 제조할 수 있다. 예를 들면, 박육 수지 시트(5)의 외형 치수 정밀도, 판 두께 변동 정밀도, 판 내 두께 분포의 공차는 기준을 정하여 감시하고, 또한 박육 수지 시트(5)와 수지 시트 유지 프레임(6)의 공간(9)은 공간 돌기 버를 억제하기 위해서 공차 50㎛로 관리하는 것이 바람직하다.003c#실험예003e# … 이하, 본 실시예의 금형(10)을 이용해서 도광판을 제조한 실시예에 관하여 설명한다. 성형기는 금형을 사용하는 열 프레스 성형기(MEIKI CO., LTD.제: 프레스 성형기 MP22)를 사용하였다. 0.5㎜ 두께, 평면 직사각형의 대각선 15.4인치(386㎜, 두께비 772배)의 도광판을 얻는 것을 목적으로 투명한 열가소성 수지[박육 수지 시트(5)]로서 두께 0.5㎜의 메타크릴 수지 압출 시트(KURARAY CO.,LTD제: 코모 글라스 DK)와 요철 패턴을 형성한 두께 0.3㎜의 스테인레스제의 박육 부재(3b)를 준비하였다. 요철 패턴은 직경 30㎛, 높이 10㎛의 도트 형상이며, 박육 부재(3b)는 외형 치수를 조정하여 금형(10)과의 간극(8)을 간극 게이지로 계측하였다. 간극 게이지는 측정 한계가 50㎛이므로 측정 불가능한 간극을 50㎛ 이하로 하였다. 메타크릴 수지 압출 시트는 엔드밀 정밀 연삭 연마하여 도광판 소요의 치수로 설계 제작한 금형(10)의 캐비티(12)와 대략 동일 치수로 하였다. 여기서, 실험예 1 내지 3과 비교예 1 및 2에 대해서 상기 간극(8), 및 금형(10)[수지 시트 유지 프레임(6)]과 박육 수지 시트(5)의 공간(9)을 하기 표 1에 나타낸 치수로 설정하였다.이어서, 전사면이 경면 형상인 스테인레스제 박육 부재(3a)를 별도로 준비하여 가동 가열 상형(1a)에 고정한다. 그리고, 상기 가동 가열 상형(1a)에 대향하여 상기 요철 패턴을 형성한 박육 부재(3b)를 장착한 고정 냉각 금형(1b)과의 사이에 상기 메타크릴 수지 압출 시트를 삽입하고 열 프레스 성형기에 의해 3㎫의 압력으로 상기 박육 수지 시트(5)를 캐비티(12)에 고정하면서 전열 가열하여 수지가 연화되는 온도에 도달하기 직전에 5㎫로 증압하여 열팽창된 박육 수지 시트(5)를 금형(10)의 캐비티(12) 내에 압축한다. 그리고, 그 압력 상태로 유지하여 전사 시작 온도를 초과하는 고무상 평탄 영역의 온도에서 전사하여 파팅 버 발생을 억제하는 소정의 압력으로 요철 패턴을 전사 형성하였다. 가열 프레스 온도 160℃까지의 소요 가열 시간은 15초, 성형품 인출 온도 40℃까지의 냉각 시간 15초로 하고 박육 수지 시트(5)의 투입, 성형품 인출, 금형(10)의 개폐 시간도 포함하여 합계 55초에서 열 프레스 성형하고, 한쪽의 주면에 경면이, 다른쪽의 주면에 요철 패턴이 전사된 열 프레스 성형품(수지 시트 성형품)을 얻었다.이상과 같이 하여 얻어진 실험예 1 내지 3과 비교예 1 및 2의 도광판에 관한 평가로서 버의 유무, 현미경 관찰하에서의 도트 전사 얼룩의 유무, LED 점등하의 육안 관찰시에서의 외관 결점(휘도 얼룩 발생 외)의 유무를 평가하였다. 버는 육안, 손의 촉감, 현미경(OLYMPUS사제 MX61 50배율)으로 측정하고, 도트 전사성은 사용한 박육 부재(3b)에 형성된 도트 형상과 비교하여 전사성과 그 전사 얼룩을 평가 판정하였다. 그 결과를 이하의 표 1에 나타낸다.간극;금형/박육부재공간;금형/수지시트간극 버(기준 40μ)간극 버(파팅)공간 버 돌기(기준두께 50μ)전사성외관결점실험예150μ이하300μ없음,양호없음없음,양호양호실험예250μ이하700μ없음,양호없음코너부 돌기 2개양호실험예3100μ700μ없음,양호없음코너부 돌기 2개양호비교예1200μ700μ발생,다수없음코너부 소돌기 3개양호비교예2200μ1000μ발생,다수발생,전체둘레코너부 소돌기 무수양호표 1로부터 분명해지는 바와 같이, 실험예 1의 도광판은 실험예 2와 비교하여 공간(9)을 300㎛로 설정한 것이 효과적이어서 간극 버 및 공간 버 돌기가 없고 전사 얼룩, 외관 불량의 발생이 확인되지 않았다. 실험예 2와 실험예 3을 비교하면 금형(10)[수지 시트 유지 프레임(6)]과 박육 부재(3b)의 간극(8)의 차이는 있지만, 공간(9)의 설정은 공통되어 있어 전사성, 외관 불량의 발생이 확인되지 않고, 공간 돌기 버는 두께 50㎛, 길이 100~500㎛의 미소 돌기가 2~3개로 문제가 없는 것이었다. 비교예 1, 비교예 2의 도광판은 코너부 공간에 소돌기가 발생하고 상기 간극(8)의 설정이 최적이 아닌 것이 확인되었다.이어서, 열 프레스 성형에 있어서의 승온시 압력, 프레스시의 압력 및 온도에 대하여 하기 표 2의 조건에서 실험예 4 내지 6, 비교예 3 내지 6의 도광판을 제조하여 비교를 행하였다. 이들 도광판의 제조에는 상술한 실험예 1 내지 3, 비교예 1 및 2와 같은 금형(10) 및 성형기를 사용하여 같은 열 프레스 성형 방법으로 제조하였다. 또한, 실험예 4 내지 6, 비교예 3 내지 6에 대해서 모두 박육 부재(3b)와 수지 시트 유지 프레임(6)[내지 금형(10)]의 간극(8)은 50㎛ 이하로 하고, 시트 유지 프레임(6)[내지 금형(10)]과 박육 수지 시트(5)의 공간(9)은 700㎛로 설정하였다.0.5㎜ 두께, 평면 직사각형의 대각선 15.4인치(386㎜, 두께비 772배)의 도광판을 얻는 것을 목적으로 투명한 열가소성 수지로서 MMA/Styrene 공중합체 압출 시트[JAPAN ACRYACE CORPORATION.제: 아크리에이스 MS)를 준비하였다. 전사면이 경면 형상인 박육 부재(3a)를 장착한 가동 가열 금형(1a)과 그것에 대향하는 상기 요철 패턴을 형성한 박육 부재(3b)를 장착한 고정 냉각 하형(1b) 사이에 상기 수지 압출 시트를 삽입하고 열 프레스 성형기에 의해 가열 프레스 온도, 압력을 각각 하기의 표 2에 나타낸 값으로 하여 열 프레스 성형하였다. 얻어진 도광판에 대하여 간극 버 및 공간 돌기 버의 유무, 현미경 관찰하의 도트 전사성, LED 점등하의 육안 관찰시에서의 외관 결점(휘도 얼룩 발생 외)의 유무를 평가하였다. 버는 육안, 손의 촉감, 현미경(OLYMPUS사제 MX61 50배율), 전사성은 사용한 박육 부재(3b)에 형성된 도트 형상과 비교하여 전사성과 그 전사 얼룩을 평가 판정하였다. 그 결과를 표 2에 기재하였다. 또한, 간극 버는 상기 표 1에 나타낸 바와 같이 간극(8)을 50㎛ 이하로 설정함으로써 발생하지 않는 것을 알고 있으므로 생략하였다.승온시 압력(㎫)프레스시파팅간극 버공간 버 돌기(기준두께 50μ)전사성외관결점압력(㎫)온도(℃)실험예455160없음,양호없음,양호양호실험예535160없음,양호없음,양호양호실험예619160없음,양호소수 100μ길이양호비교예313173발생,다수전체둘레 250μ길이전사성 얼룩있음비교예419155발생,다수전체둘레 100μ길이양호비교예519120없음,양호없음,곡면단부면양호비교예619110없음,양호없음,곡면단부면휘도 얼룩표 2로부터 분명해지는 바와 같이, 실험예 4의 도광판은 프레스시의 온도가 160℃이며 전사 시작 온도 130℃보다 고온도이지만 파팅 간극 버 및 공간 돌기 버가 없고 전사성이 좋으며 외관 불량이 발견되지 않았다. 실험예 6에서는 수지의 하중 휨 온도의 100℃까지의 승온시의 압력이 1㎫이므로 공간 돌기 버가 발생하였다. 또한, 실험예 5에서는 승온시 압력을 3㎫로 하였기 때문에 박육 수지 시트(5)의 두께가 0.5㎜인 박육이여도 금형(10) 내에서의 가열 변형을 억제할 수 있어 공간 버 돌기가 발생되지 않고 전사성·외관 모두 양호한 것이 얻어졌다. 이어서, 비교예 3의 도광판은 프레스 온도 173℃가 수지의 유동 영역에 가까운 온도이므로 파팅 간극 버가 발생하였다. 비교예 4의 도광판에서는 가열 프레스 압력 9㎫이 과대하므로 파팅면이 개방되어 버가 발생하였다. 이에 따라, 파팅면의 형체결력 강화에 의해 금형(10)이 개방되지 않도록 할 필요가 있다는 것을 알았다.이어서, 비교예 5, 비교예 6의 도광판은 프레스 온도가 낮아 연화되기 어려우므로 수지가 공간 돌기 버는 되지 않지만 공간(9)의 부분에서 단부면이 변형되어 곡면 형상이 되고, 도광판의 외주 부분의 휘도 얼룩의 원인이며 바람직한 조건이 아닌 것이 확인되었다. 도광판 단부면의 변형, 즉 단부면 곡면 형상의 발생은 전사면이 경면 형상인 박육 부재(3a)를 장착한 가동 가열 상형(1a)과 그것에 대향하는 요철 패턴을 형성한 박육 부재(3b)를 장착한 고정 냉각 하형(1b)을 폐쇄하여 스탬핑 프레스 방식의 열 프레스 성형을 행한 경우의 결과와 같았다.이와 같이, 실시예 1에 의하면 다음과 같은 효과가 얻어진다.(1) 본 실시예에 의하면 금형(10)을 사용하므로 표면에 요철 패턴을 형성한 성형품으로부터 도광판 치수로 절단하는 공정이 불필요하다.(2) 또한, 금형(10), 박육 부재(3a,3b), 박육 수지 시트(5)의 치수 정밀도 불량에 의해 발생되기 쉬운 각종 버가 없으므로 열 프레스 성형 공정의 후공정인 버 처리 공정을 생략할 수 있다. 그 결과로서 제조 비용을 저감할 수 있다.(3) 표면에 요철 패턴을 갖는 박육 대형 수지 시트를 종래 기술에서 사출 성형하는 경우에는 작은 게이트로부터 용융 수지를 유입 충전해서 표면에 요철 패턴을 형성하기 위해서, 예를 들면 300㎫ 이상의 초고압, 또한 1000㎜/sec 이상의 초고속 사출이 필요하게 되고, 또한 그것을 견디는 고강성의 금형을 필요로 함으로써 설비 투자가 높아 제조 비용이 높아지므로 제조가 곤란하였지만, 본 실시예에서는 상기 금형(10)을 이용하여 5Mpa 전후의 저압으로 요철 패턴을 전체면에 균일 전사 형성할 수 있으므로 수지 시트 성형품의 대략 직사각형 평면의 대각선 길이(L)가 두께(t)의 600배~1000배의 크기인 박육 대형의 수지 시트 성형품이 효율적으로 용이하게 얻어진다.(4) 열 프레스 성형을 이용하고 있어 사출 성형법에 비해 요철 패턴의 전사 형성에 필요한 압력이 극히 저압이므로 수지 시트 성형품이 금형(10)으로부터 이형되기 쉬워 용이하고 안정된 생산이 가능해진다. 또한, 수지 유입을 위한 게이트를 필요로 하지 않으므로 복수개를 취하는 데에 바람직하므로 제조 비용의 저감이 가능해진다.(5) 수지 시트 유지 프레임(6)이 측면의 적어도 1면을 슬라이딩시키는 슬라이드 기구를 가지므로 슬라이드면에 요철 패턴(17)을 형성함으로써 LED 광원에 대면하는 입사면에 요철 패턴을 전사하고 도광판(60)의 입사면 휘도 편차를 억제할 수 있다. 또한, 상기 슬라이드 기구에 의해 박육 수지 시트(5)와 수지 시트 유지 프레임(6)의 공간(9)이나 박육 부재(3b)와 수지 시트 유지 프레임(6)의 간극(8)을 조정하여 버 발생을 방지할 수 있으므로 후처리 가공의 생략이 확실한 것이 된다.(6) 본 실시예에 의해 제조되는 표면에 요철 패턴을 갖는 박육 대형의 수지 시트 성형품은 대략 직사각형 평면의 대각선 길이(L)가 두께(t)의 600배~1000배이며 상기 두께(t)가 0.3㎜~3.0㎜이므로 종래의 사출 성형 방법에서 두께 제한 때문에 제조 불가능했던 퍼스널 컴퓨터, 모니터, 휴대 전화 등의 액정 표시 장치용 도광판 등에 적용될 수 있다. 또한, 액정 텔레비전, 전자 간판, 46형·52형 정보 디스플레이(옥외 광고·기업·공공 시설 정보 표시 장치)의 대형 경향에도 응할 수 있다. 그 외에, 예를 들면 두께 0.5㎜ 이하의 LED의 개발 보급에 의한 박육화 경향에도 대응가능하다.또한, 본 발명은 상술한 실시예에 한정되는 것이 아니고 본 발명의 요지를 일탈하지 않는 범위 내에 있어서 각종 변경을 더하여 얻을 수 있다. 예를 들면, 이하의 것도 포함된다.(1) 상기 실시예에서 나타낸 형상, 치수는 일례이며 동일한 효과를 거두는 범위 내에서 적절하게 변경하여도 좋다.(2) 상기 실시예를 구성하는 재료에 대해서도 마찬가지로 필요에 따라 적절하게 변경하여도 좋다.(3) 박육 부재(3a 또는 3b)에 형성하는 요철 패턴은 수지 시트 성형품의 용도에 따라 적절하게 설계 변경가능하다. 수지 시트 유지 프레임(6)의 내측에 요철 패턴을 형성한 경우에 대해서도 마찬가지이다.(4) 본 발명에 의해 형성되는 수지 시트 성형품의 용도로서는 예를 들면, 액정 표시 장치의 백라이트 등에 사용되는 도광판이나 태양광 발전 장치의 태양광 집광용 프레스넬 렌즈 시트, 액정 텔레비전 장치의 확산 도광판 등이 바람직한 적용예이지만, 다른 공지의 각종의 용도에 적용하는 것을 방해하는 것은 아니다.
[산업상 이용 가능성]
본 발명에 의하면, 대향하는 주면의 적어도 한쪽면에 요철 패턴이 형성된 한쌍의 박육 부재, 및 상기 한쌍의 박육 부재의 한쪽을 수납한 수지 시트 유지 프레임에 의해 형성된 금형 캐비티 내로 상기 금형 캐비티와 대략 동일 치수로 절삭 연마 가공된 박육 수지 시트를 투입한 후, 상기 박육 수지 시트를 낮은 압력으로 금형 캐비티 내에 고정하면서 전열 가열하고, 열팽창된 상기 박육 수지 시트를 수지가 연화되는 온도에 도달하기 직전에 증압하여 금형 캐비티 내에 압축하고, 상기 박육 수지 시트에 전사 시작 온도를 초과하는 고무상 평탄 영역의 온도, 또한 버 발생을 억제할 수 있는 압력으로 요철 패턴을 전사 형성함으로써 수지 시트 성형품을 효율적으로 얻는 것으로 하였다. 이때, 버 발생을 억제하고 뛰어난 전사성으로 사출광을 균일하게 하여 금형으로부터의 이형성도 양호한 것이므로 액정 표시 장치의 백라이트 유닛에 사용되는 도광판 등에 이용되는 박육 대형의 수지 시트 성형품의 용도로 적용할 수 있다.